(57)【特許請求の範囲】
【請求項１】
下記式（１）〜（３）
【化１】
0004125430.tif 000007
（ここで、Ｘは−ＳＯ２−であり、Ａｒ１およびＡｒ２はそれぞれ独立に、核置換されていても良い炭素数６〜３０の２価の芳香族炭化水素基であり、Ａｒ３及びＡｒ４はそれぞれ独立に、核置換されていても良い炭素数６〜３０の２価の芳香族炭化水素基であり、Ｙは置換されていてもよい炭素数１〜１３の２価の炭化水素基、フッ化炭素基、ヘテロ原子またはヘテロ原子団であり、Ｒは炭素数２〜３のアルキレン基であり、ｋは（ＲＯ）ｋで示されるポリオキシアルキレン構造の分子量が２０００〜２００００となるような単位繰り返し数である。）
で示される繰り返し単位から実質的になり、かつ上記式（１）、（２）及び（３）で表される繰り返し単位の合計量に基づく、上記式（３）で表わされる繰り返し単位の含有量が重量比で１０〜９０重量％の範囲内であり、フェノール／１，１，２，２−テトラクロロエタン６／４（重量比）混合溶媒で濃度１．２ｇ／ｄｌ、３５℃で測定した還元粘度が０．５ｄｌ／ｇ以上であり、溶解性パラメーターが９．０〜１０．５（ｃａｌ／ｃｍ３）１／２の範囲であるポリアルキルエーテル／ポリアリールエーテルスルホン共重合体（Ａ）１〜５０重量部、及びゴム系エラストマー（Ｂ）９９〜５０重量部とから構成されていることを特徴とする抗血栓性に優れた高分子組成物。
【請求項２】
請求項１に記載のポリアルキルエーテル／ポリアリールエーテルスルホン共重合体（Ａ）１〜５０重量部、及びゴム系エラストマー（Ｂ）９９〜５０重量部とから構成されている高分子組成物の、血液と接触して使用するための医療用材料を製造するための素材としての使用。
【請求項３】
血液と接触して使用されるための医療用材料であって、少なくとも血液と接触して使用される表面を持つ部分は、請求項１に記載のポリアルキルエーテル／ポリアリールエーテルスルホン共重合体（Ａ）１〜５０重量部、及びゴム系エラストマー（Ｂ）９９〜５０重量部とから構成されている高分子組成物を素材として形成されている医療用材料。
【請求項４】
血液と接触して使用される表面を持つ部分の表面近傍における上記ポリアルキルエーテル／ポリアリールエーテルスルホン共重合体（Ａ）の濃度が、該部分を形成する該高分子組成物全体中の上記共重合体（Ａ）の濃度よりも高い請求項３記載の医療用材料。
【請求項５】
請求項１に記載のポリアルキルエーテル／ポリアリールエーテルスルホン共重合体（Ａ）１〜５０重量部、及びゴム系エラストマー（Ｂ）９９〜５０重量部とをブレンド混合後、血液と接触して使用される表面を熱水処理することを特徴とする医療用材料の製造方法。
【発明の詳細な説明】
【０００１】
【発明の属する技術分野】
本発明は抗血栓性に優れた高分子組成物及びそれよりなる医療用材料に関する。さらに詳しくは溶解性パラメーターが９．０〜１０．５（ｃａｌ／ｃｍ３）１／２の範囲にある特定のポリスルホンとゴム系エラストマーとからなる抗血栓性に優れた高分子組成物、およびそれを用いた血液と接触して使用するための医療用材料に関する。
【０００２】
【従来の技術】
近年、合成高分子材料は、人工臓器、カテーテルをはじめとする医療用材料に広く用いられている。その代表的なものは、医療用高分子材料としてはポリエステル、ポリスルホン、ポリ塩化ビニル、ポリスチレン、シリコーン樹脂、ポリメタクリル酸エステル、ポリオレフィン及び含フッ素樹脂などの疎水性高分子や、ポリビニルアルコール、ポリエーテルウレタン（セグメント化ポリウレタン、ＳＰＵ）、ポリ（メタクリル酸２ーヒドロキシエチル）およびポリアクリルアミドなどの親水性高分子である。このうち疎水性高分子材料は生体親和性において、また親水性高分子は機械的強度において何れも満足できるものではない。
【０００３】
これら従来の材料の大部分が、主にその物理的、機械的特性に着目して使用されてきた中において、SPUに関しては、比較的抗血栓性に優れることが知られている。中でもBiomerR、CardiothaneRなどは人工心臓への応用が試みられたが、なお十分な効果を得るには至らなかった（Ｅ．Ｎｙｌａｓ，Ｒ．Ｃ．Ｒｅｉｎｂａｃｈ，  Ｊ．Ｂ．Ｃａｕｌｆｉｅｌｄ，Ｎ．Ｈ．Ｂｕｃｋｌｅｙ，  Ｗ．Ｇ．Ａｕｓｔｅｎ；  Ｊ．Ｂｉｏｍｅｄ．Ｍａｔｅｒ．Ｒｅｓ．Ｓｙｍｐ．，３，１２９（１９７２）、Ｌ．Ｐ．Ｊｏｙｃｅ，Ｍ．Ｃ．Ｄｅｖｒｉｅｓ，  Ｗ．Ｓ．Ｈａｓｔｉｎｇｓ，Ｄ．Ｂ．Ｏｌｓｅｎ，Ｒ．Ｋ．Ｊａｒｖｉｋ，Ｗ．Ｊ．Ｋｏｌｆｆ；  Ｔｒａｎｓ．ＡＳＡＩＯ，  ２９，８１（１９８３））。
【０００４】
これらセグメント化ポリウレタンは、剛直な芳香族ウレタン結合部位と柔軟なポリエーテル結合部位の間のミクロ相分離構造により血小板粘着が抑制されるが、その効果は十分ではない。特にウレタン結合やウレア結合のように水素結合性の部分構造は、分子鎖の剛直性向上に寄与するものの、主鎖の極性基間の相互作用が強いため、疎水性相互作用を軽減しうる水分子の水和が阻害される。従って血中タンパクが吸着した際にタンパクの変性を誘起、血小板粘着を促進することが報告されている。
【０００５】
そもそも一般に水酸基、アミノ基といった極性部位は、血液接触時に補体活性化（第二経路）を誘発し、フィブリン形成促進による血栓形成の要因ともなる。その他ポリエステル系ポリマーでは、ＰＥＯ（ポリエチレンオキシド）／ＰＢＴ（ポリブチレンテレフタレート）共重合体が、血液適合性に優れた生体適合ポリマーとして知られているが（特開昭６０−２３８３１５号公報）、これも高い加水分解性、およびそれに伴う低分子溶出物及びオリゴマーの体内への漏洩など、化学的な安定性にかける欠点があり、実用上問題が大きい。
【０００６】
ポリマー表面を親水／疎水ミクロドメイン構造とすることで血小板粘着を抑制して抗血栓性を発現するという材料設計が、ＨＥＭＡ（２−ｈｙｄｒｏｘｙｅｔｈｙｌｍｅｔｈａｃｒｙｌａｔｅ）−Ｓｔｙｒｅｎｅ−ＨＥＭＡブロック共重合体等で知られている（Ｃ．Ｎｏｊｉｒｉ，Ｔ．Ｏｋａｎｏ，Ｄ．Ｇｒａｉｎｇｅｒ，Ｋ．Ｄ．Ｐａｒｋ，Ｓ．Ｎａｋａｈａｍａ，Ｋ．Ｓｕｚｕｋｉ，Ｓ．Ｗ．Ｋｉｍ，Ｔｒａｎｓ．  ＡＳＡＩＯ，３３，５９６（１９８７））が、これも高価格であり、また脆く、溶融成型、湿式成型も困難であるなど実用上の問題が大きい。
【０００７】
最近では表面エネルギーの小さな（疎水性の大きい）フルオロアルキル基等をミクロドメイン構造の疎水性ドメインに適応することで、表面エネルギーの大きな親水性ドメインとの相分離状態を安定化し、より血液適合性を向上させる試みがなされているが、なお加工性の問題は解決されてない。また生体膜類似表面構造を有するＭＰＣ（２−ｍｅｔｈａｃｒｙｌｏｙｌｏｘｙｅｔｈｙｌｐｈｏｓｐｈｏｒｙｌ  ｃｈｏｌｉｎｅ）−ＢＭＡ（ｂｕｔｈｙｌｍｅｔｈａｃｒｙｌａｔｅ）共重合体が抗血栓性に優れることも示されたが（Ｋ．Ｉｓｈｉｈａｒａ，  Ｒ．Ａｒａｇａｋｉ，Ｔ．Ｕｅｄａ，Ａ．Ｗａｔａｎａｂｅ，Ｎ．Ｎａｋａｂａｙａｓｈｉ，Ｊ．Ｂｉｏｍｅｄ．Ｍａｔｅｒ．Ｒｅｓ．，２４，１０６９（１９９０））、これも成型加工性、価格等に問題がある。
【０００８】
一方、医療技術の進歩に伴って、生体組織や血液と材料が接触する機会は増加しており、材料の生体親和性が大きな問題になってきた。中でも蛋白質や血球などの生体成分が材料表面に吸着し変性することは、血栓形成、炎症反応等の通常では認められない悪影響を生体側に引き起こすばかりでなく、材料の劣化にもつながり、医療用材料の根本的かつ緊急に解決せねばならない重要な課題である。
【０００９】
とりわけ、血液の体外循環に用いる血液回路や血管内に挿入するカテーテルなどの部材は、外科的医療において必要不可欠なものであり、これらの技術の進展に大きく貢献してきた。それらの素材の機械的物性が部材としての要求特性に大きく考慮されてきた一方で、血液適合性については全く改善されず、主にヘパリンなどの抗凝固剤の血中投与により、かろうじて血液凝固などの異物反応を抑制していた。しかしながら、最近ヘパリンの長期継続投与による脂質代謝異常などの肝臓障害、出血時間の延長あるいはアレルギー反応等の副作用を併発することが認められている。
【００１０】
以上の背景から、これら血液接触型医療器材使用の際に抗凝固剤の使用量を低減させるか、あるいは全く使用しなくても血液凝固を引き起こさない、すなわち、抗血栓性を備えた素材の開発が強く望まれるようになってきた。
【００１１】
一般にこれらの部材には屈曲性、耐圧性等の機械的特性に優れ、かつ生体適合性が比較的良いとされるセグメント化ポリウレタン、合成ゴム等のエラストマー素材が多用されている。しかしながらこれら素材も先述のように血液適合性は十分とは言えず、その改善が検討されてきた。
【００１２】
過去にこの問題を解決すべく、特公昭６１−５７７９０号公報、特公平０１−６０２６２号公報等では、セグメント化ポリウレタンとシリコーンポリマーをミクロ相分離状態で均一に分散させることにより血液適合性向上を実現できることが示されている。また、特開平０９−１２９０４号公報では、セグメント化ポリウレタン（テコフレックス）と先のＭＰＣ血液適合性ポリマーを特殊な混合溶媒（アミド系溶媒とハロゲン化溶媒の混合溶媒）中で溶媒ブレンドし、キャスト製膜することにより成型体表面にＭＰＣが偏析したアロイを調製可能であり、このものがもとのセグメント化ポリウレタンに比べ血液適合性に優れることを報告している。
【００１３】
しかしながらこれらの手法は、均一な相分離状態の実現のための両者の混合性の厳密な制御が困難であり、均一に相分離させるための添加剤、分散安定剤を添加すると、それらによる生体安全性の問題も無視できない。またミクロ相分離表面全てが血液適合性に優れる訳ではなく、ポリウレタンとシリコーンのミクロ相分離が先述のＨＥＭＡ−Ｓｔｙｒｅｎｅ−ＨＥＭＡブロック共重合体と同様、十分な血液適合性を示すものかは甚だ疑問である。
【００１４】
更に、ＭＰＣブレンドポリウレタンは調製に特殊な混合溶媒系を用いることが必要で汎用性に乏しく、またＭＰＣポリマーの熱的不安定性のため溶融成型も不可能で、アロイ作成のための実用上の問題が解決されていない。その他抗血液凝固剤であるヘパリン等の生理活性物質を化学的に表面固定する報告も数多くなされているが、工程の煩雑さや、生理活性分子の化学的不安定性による効果の持続性の問題が解決されておらず、実用には至っていない。またポリウレタンは原料の有機アミンやイソシアネートが痕跡量ポリマー中に残存するため、生体安全性の面からもより安全な合成ゴム系のエラストマーが望ましいが、このものも血液適合性改善については実用的な提案はなされていない。
【００１５】
ところで、本発明者らは、血液適合性（特に抗血栓性）、生体安全性、経済性、溶剤溶解性等を考慮した医療用血液適合性ポリマーの検討を行ったところ、適当な鎖長から成るポリエチレングリコールと疎水性のモノマーから得られる共重合体、即ち、ポリエチレングリコールと共重合するハード成分であるポリ（芳香族ポリスルホン）またはポリ（芳香族ポリアリールエーテルケトン）の各共重合体において、ポリエチレングリコール単位数、疎水性ハード成分の種類、およびこれらの共重合組成の制御した共重合体が血液適合性（特に抗血栓性）に優れることを既に見出している。これらの共重合体は、溶融成型のみならず、種々の有機溶媒へ可溶であり、他の汎用高分子へブレンドしたり、表面をコートすることにより、幾つかの汎用高分子の血液適合性を改善できることも示された。
【００１６】
【発明が解決しようとする課題】
本発明の目的は、医療用素材として優れた特性を有する合成ゴム系エラストマーを対象にして、コスト、成型性等の面で実用的であり、かつ合成ゴム系エラストマーの抗血栓性を改善した医療用複合材料ならびにそれを用いた血液接触用素材を提供することにある。そしてそのために、抗血栓性に優れた特定のポリスルホン共重合体を合成ゴム系エラストマーと何らかの方法により複合化し、その機械的特性を損なわずに抗血栓性を向上する方法を提示することにある。
【００１７】
【課題を解決するための手段】
本発明者らは、血液適合性（特に抗血栓性）、生体安全性、経済性、溶剤溶解性等を考慮し、医療用材料として好適な合成ゴム系エラストマーの抗血栓性を付与することを検討した。その結果、ポリマーの溶解性パラメーターが９．０〜１０．５（ｃａｌ／ｃｍ３）１／２の範囲にある特定のポリエーテル／ポリアリールエーテルスルホン系共重合体を少量混合したゴム系エラストマー組成物は、これを成型することにより得られた膜表面に該共重合体が有効に偏析され、該合成ゴム系エラストマーに抗血栓性を付与できることを見出した。
【００１８】
即ち、抗血栓性に優れる、ソフトセグメントであるポリオキシアルキレングリコールとハード成分であるポリアリールエーテルスルホンとの共重合体において、ポリオキシアルキレングリコール単位数、疎水性であるハード成分の種類、およびこれらの共重合組成の制御等を詳細に検討した結果、適当な鎖長から成るポリアルキルエーテル／ポリアリールエーテルスルホン系共重合体を合成ゴム系エラストマーに少量配合することにより得られる、ゴム系エラストマー組成物は溶媒成膜、または溶融成型することで合成ゴム系エラストマーの機械的特性を維持したまま、それらの抗血栓性を大幅に向上し、前記の問題点が解決できることを見出し、本発明に到達したものである。
【００１９】
すなわち、本発明は、下記式（１）〜（３）
【００２０】
【化２】
−（−Ａｒ１−Ｘ−Ａｒ２−Ｏ−）−                ・・・（１）
−（−Ａｒ３−Ｙ−Ａｒ４−Ｏ−）−                ・・・（２）
−（−ＲＯ−）ｋ−                                ・・・（３）
（ここで、Ｘは−ＳＯ２−であり、Ａｒ１およびＡｒ２はそれぞれ独立に、核置換されていても良い炭素数６〜３０の２価の芳香族炭化水素基であり、Ａｒ３及びＡｒ４はそれぞれ独立に、核置換されていても良い炭素数６〜３０の２価の芳香族炭化水素基であり、Ｙは置換されていてもよい炭素数１〜１３の２価の炭化水素基、フッ化炭素基、ヘテロ原子またはヘテロ原子団であり、Ｒは炭素数２〜３のアルキレン基であり、ｋは（ＲＯ）ｋで示されるポリオキシアルキレン構造の分子量が２０００〜２００００となるような単位繰り返し数である。）で示される繰り返し単位から実質的になり、かつ上記式（１）、（２）及び（３）で表される繰り返し単位の合計量に基づく、上記式（３）で表わされる繰り返し単位の含有量が重量比で１０〜９０重量％の範囲内であり、フェノール／１，１，２，２−テトラクロロエタン６／４（重量比）混合溶媒で濃度１．２ｇ／ｄｌ、３５℃で測定した還元粘度が０．５ｄｌ／ｇ以上であり、溶解性パラメーターが９．０〜１０．５（ｃａｌ／ｃｍ３）１／２の範囲であるポリアルキルエーテル／ポリアリールエーテルスルホン共重合体（Ａ）１〜５０重量部、及びゴム系エラストマー（Ｂ）９９〜５０重量部とから構成されていることを特徴とする抗血栓性に優れた高分子組成物である。
【００２１】
また本発明は、上記ポリアルキルエーテル／ポリアリールエーテルスルホン共重合体（Ａ）１〜５０重量部、及びゴム系エラストマー（Ｂ）９９〜５０重量部とから構成されている高分子組成物、血液と接触して使用するための医療用材料を製造するための素材としての使用である。
【００２２】
また本発明は、血液と接触して使用されるための医療用材料であって、少なくとも血液と接触して使用される表面を持つ部分は、上記ポリアルキルエーテル／ポリアリールエーテルスルホン共重合体（Ａ）１〜５０重量部、及びゴム系エラストマー（Ｂ）９９〜５０重量部とから構成されている高分子組成物を素材として形成されている医療用材料である。
【００２３】
また本発明は、上記ポリアルキルエーテル／ポリアリールエーテルスルホン共重合体（Ａ）１〜５０重量部、及びゴム系エラストマー（Ｂ）９９〜５０重量部とをブレンド混合後、血液と接触して使用される表面を熱水処理することにより調製される医療用材料である。
【００２４】
本発明に用いるポリアルキルエーテル／ポリアリールエーテルスルホン共重合体（Ａ）は、上記式（１）〜（３）で示される部分構造より主として構成される。
【００２５】
上記式（１）、（２）においてＡｒ１、Ａｒ２、Ａｒ３およびＡｒ４はそれぞれ独立に、核置換されていても良い炭素数６〜３０の２価の芳香族炭化水素基を示し、具体的にはｐ−フェニレン、ｍ−フェニレン、２，６−ナフチレン、２，７−ナフチレン、１，４−ナフチレン、１，５−ナフチレン、４，４’−ビフェニレン、２，２’−ビフェニレン、４，４’−オキシジフェニレン、４，４’−イソプロピリデンジフェニレン、４，４’−イソプロピリデン−２，２’，６，６’−テトラメチルジフェニレン、４，４’−スルホニルジフェニレン等、およびそれらのモノ、ジ、トリ、テトラ核置換体を例示することができる。核置換基としてはメチル、エチル、フェニル等の炭素数１〜８のアルキル基、アリール基、フッ素、塩素等のハロゲン基、ニトロ基、炭素数１〜８のアルコキシ基等があげられる。
【００２６】
Ａｒ１、Ａｒ２としては、以下に述べる溶解性パラメーターの点より、これらのうちｐ−フェニレンが、Ａｒ３、Ａｒ４としてはｐ−フェニレン、４，４’−オキシジフェニレン、４，４’−イソプロピリデンジフェニレン、４，４’−イソプロピリデン−２，２’，６，６’−テトラメチルジフェニレン、４，４’−スルホニルジフェニレン等が好ましい。
【００２７】
また、上記式（１）において、Ｘは−ＳＯ２−である。
【００２８】
上記式（２）において、Ｙは置換されていてもよい炭素数１〜１３の２価の炭化水素基、フッ化炭素基、ヘテロ原子またはヘテロ原子団である。かかる炭化水素基としては、上記芳香族炭化水素基の他、メチレン、エチレン、イソプロピリデン等の炭素数２〜６のアルキレン基を挙げることが出来る。フッ化炭素基としては、炭素数２から６のフッ素化アルキル基が好ましく、フッ素数は１〜６、好ましくは２〜５であり、アルキル基の炭素数は好ましくは２、３である。具体的なＹの構造としては、１，３−ジフルオロイソプロピリデン、１，１，３−トリフルオロイソプロピリデン、１，３，３−トリフルオロイソプロピリデン、１，１，３，３−テトラフルオロイソプロピリデン、１，１，１，３，３−ペンタフルオロイソプロピリデン、１，１，３，３，３−ペンタフルオロイソプロピリデン、１，１，１，３，３，３−ヘキサフルオロイソプロピリデン、トリフルオロメチルメチレンなどがあげられる。このうちＹとしては、１，１，１，３，３，３−ヘキサフルオロイソプロピリデン、トリフルオロメチルメチレンが好ましい。
【００２９】
ヘテロ原子、ヘテロ原子団としては、例えば−Ｓ−，−Ｏ−，−ＳＯ−、−ＳＯ２−を挙げることができる。
【００３０】
また置換基としてはメチル、エチル、フェニル等の炭素数１〜８のアルキル基、アリール基、フッ素、塩素等のハロゲン基、ニトロ基、炭素数１〜８のアルコキシ基等があげられる。
【００３１】
上記式（３）において、Ｒは炭素数２〜３のアルキレン基を示し、具体的には、エチレン、プロピレン等を例示することができる。Ｒとしてはこれらのうち、エチレンが好ましい。Ｒは単独の構造でもよいし、二種以上の構造から構成されていてもよい。また、ｋは（ＲＯ）ｋで示されるポリオキシアルキレン構造の分子量が、４００〜２００００となるような繰り返し単位数を示す。ポリオキシアルキレン構造の分子量は、好ましくは６００〜１５０００、より好ましくは８００〜１００００、特に好ましくは１０００〜６０００である。
【００３２】
上記ポリアルキルエーテル／ポリアリールエーテルスルホン共重合体（Ａ）は、上記式（３）で表わされるポリオキシアルキレン構造の含有量がポリアルキルエーテル／ポリアリールエーテルスルホン共重合体に対し、１０〜９０重量％の範囲である。該ポリオキシアルキレン構造の含有量が重量比１０％未満ではポリアルキルエーテル／ポリアリールエーテルスルホン共重合体の疎水性が高すぎ、乾燥膜状態での水への濡れが充分ではない。また９０％を超えると親水性が高すぎるため、水中への溶出、著しい膨潤が起こり機械的強度も十分ではない。該ポリオキシアルキレン構造の含有量は、好ましくは３０〜８０重量％、より好ましくは３０〜７０重量％である。
【００３３】
上記ポリ（アルキルアリールエーテル）スルホン共重合体（Ａ）は、好ましくは上記式（２）で表わされる繰り返し単位に基づく、上記式（１）で表わされる繰り返し単位の割合がモル比で３０〜６０％の範囲内である。かかる範囲内であることによって、良好な抗血栓性を示す。かかる割合は、より好ましくはモル比で４０〜５５％であり、さらにより好ましくは４３．５〜４９．９％である。
【００３４】
上記ポリアルキルエーテル／ポリアリールエーテルスルホン共重合体（Ａ）は、該共重合体の溶解性パラメーターδが９．０〜１０．５（ｃａｌ／ｃｍ３）１／２の範囲にあるものである。ここでδ（（ｃａｌ／ｃｍ３）１／２）は下記式（４）で示される。
【００３５】
【数１】
δ＝ρ・ΣＦｉ／Ｍ                                      （４）
ただしρはポリマーの密度、Ｍはポリマーの繰り返し単位構造の分子量、ΣＦｉはモル吸引力定数で各部分構造に固有の値である。
【００３６】
すなわち物性が既知のポリマーではこれら各変数も公知であり、δを容易に求めることができる（例えば、書籍：「ポリマーブレンド」、秋山三郎、井上隆、西敏夫  共著、株式会社シーエムシー、文献：Ｋ．Ｌ．Ｈｏｙ，Ｊ．  Ｐａｉｎｔ  Ｔｅｃｈｎｏｌ，４２，７６（１９７０））。
【００３７】
一般のポリエーテルスルホンのδは分子構造、及びポリマーが共重合体の場合その共重合組成により変化する。すなわち物性が既知のポリマーではこれら各変数も公知であり、δを容易に求めることができる。一般のゴム系エラストマーの場合、δはハード及びソフトセグメントの分子構造や共重合組成により幅はあるが８．０〜１０．０（ｃａｌ／ｃｍ３）１／２程度の範囲の値をとる。即ちこれらの各種ゴム系エラストマーに対し、そのδ値が近接したポリアルキルエーテル／ポリアリールエーテルスルホン共重合体（Ａ）ほど、対応する医療用セグメント化ポリウレタンと相溶し易いといえる。一般に相溶性が高いポリマーブレンドほど、一方のポリマーの機械特性が変化しにくいが、逆に添加ポリマーの表面偏析性は低下する。そういう点から本発明のポリアルキルエーテル／ポリアリールエーテルスルホン共重合体（Ａ）におけるδは、ゴム系エラストマーとの適度な相溶性と表面偏析性の兼ね合いという意味で、数値としてδ＝９．０〜１０．５（ｃａｌ／ｃｍ３）１／２の範囲が好ましい。δがこの範囲より小さすぎても大きすぎても、ポリウレタンとの相溶性が不十分で両者は微細に（サブミクロンオーダーで）混合分散したブレンド体を形成せずに巨視的（ミクロンオーダー以上のサイズ）で分離し、その機械的特性が損なわれるため好ましくない。
【００３８】
またδが８．０（ｃａｌ／ｃｍ３）１／２付近でゴム系エラストマーに近すぎる場合、その表面偏析性が低下してポリマーブレンドによる表面改質効果が機能しない。δの変数としてポリマー密度が入るため、δをポリマーの構造のみから予測するのは困難であるが、本発明におけるポリアルキルエーテル／ポリアリールエーテルスルホン共重合体（Ａ）の場合、δをこの範囲に設定するにはＡｒ１、Ａｒ２、Ａｒ３、Ａｒ４としてｐ−フェニレン、Ｙ’としては１，１，１，３，３，３−ヘキサフルオロイソプロピリデンが好ましく、上記式（３）におけるＲはエチレンが好ましく、ｋは（ＲＯ）ｋで示されるポリオキシアルキレン構造の分子量が、２０００〜４０００が好ましく、上記式（３）で表わされるポリオキシアルキレン構造の含有量がポリアルキルエーテル／ポリフルオロアリールエーテルスルホン共重合体に対し、５０〜７０重量％の範囲であることが好ましい。
【００３９】
本発明のポリアルキルエーテル／ポリアリールエーテルスルホン共重合体（Ａ）は、例えばビス（ハロアリール）スルホン、ジヒドロキシアリール化合物およびα，ω−ビス（２−ハロアルコキシ）ポリオキシアルキレン化合物を、アルカリの存在下、加熱反応させることによって効率よく製造することができる。
【００４０】
ビス（ハロアリール）スルホン化合物としては、例えばビス（４−クロロフェニル）スルホン、ビス（４−フルオロフェニル）スルホン、ビス（３−クロロフェニル）スルホン、ビス（３−フルオロフェニル）スルホン、ビス（３，４−クロロフェニル）スルホン、ビス（３，４−フルオロフェニル）スルホン、ビス（４−クロロビフェニル）スルホン、ビス（４−フルオロビフェニル）スルホン等を挙げることができる。
【００４１】
ジヒドロキシアリール化合物としては、例えば４，４’−（１，３−イソプロピリデン）ジフェノール、４，４’−（１，１，１，３，３，３−ヘキサフルオロイソプロピリデン）ジフェノール、４，４’−オキシジフェノール等を挙げることができる。
【００４２】
α，ω−ビス（２−ハロアルコキシ）ポリオキシアルキレン化合物としては、例えばα，ω−ビス（２−ブロモエトキシ）ポリオキシエチレン、α，ω−ビス（２−クロロエトキシ）ポリオキシエチレン、α，ω−ビス（２−ブロモ−１メチルエトキシ）ポリオキシイソプロピレン、α，ω−ビス（２−クロロ−１メチルエトキシ）ポリオキシイソプロピレン、及びポリオキシエチレンとポリオキシイソプロピレンのブロック共重合体のα，ω−ビスブロモ及び／またはクロロ体を挙げることができる。
【００４３】
本発明で使用する上記α，ω−ビス（２−ハロアルコキシ）ポリオキシアルキレンは種々の方法で合成することができるが、具体的には以下の方法が代表的である。
【００４４】
（ｉ）ポリオキシアルキレングリコールとハロゲン化リンとを塩基存在下で反応させる。
【００４５】
（ｉｉ）ポリオキシアルキレングリコールとハロゲン化チオニルとを塩基存在下で反応させる。
【００４６】
上記（ｉ）の方法においては、相当するポリオキシアルキレングリコールと塩基とを任意の溶媒の存在下、ハロゲン化リンを滴下混合し、その後加熱撹拌することによって合成することができる。ここでポリオキシアルキレングリコールのモル数を（Ａ）、ハロゲン化リンのモル数を（Ｂ）とするとき、下記式（５）
【００４７】
【数２】
０．７５≦（Ｂ）／（Ａ）≦２                    （５）
を満たすようにする。ここで（Ｂ）／（Ａ）の値が大きすぎるとハロゲン化リンの量が多すぎて無駄になり、小さい場合は収率よく所定の物質が得られない。またこの方法で用いるハロゲン化リンは、反応性の点から三臭化リンが好ましい。
【００４８】
溶媒としては、これらの反応成分が溶解混合し、かつハロゲン化リンと反応する官能基、例えばヒドロキシル基、一級、二級アミノ基等を含有しないものであればよく、塩化メチレン、クロロホルム、四塩化炭素、１、２−ジクロロエタン、テトラヒドロフラン、二硫化炭素等を例示できるが、溶解性、反応操作の簡便性の点から、塩化メチレンを用いることが好ましい。
【００４９】
かかる溶媒の量としては、反応基質の総重量に対する重量比で１．０〜１０．０倍、さらには２．０〜５．０倍であることが好ましい。これより溶媒の量が少ないと、反応基質が析出してしまい、これより溶媒量が多いと生成物の精製操作が煩雑になったり、反応効率が低下する恐れがある。
【００５０】
塩基としては、公知の有機塩基を用いることができ、例えばピリジン、トリエチルアミン、Ｎ，Ｎ’−テトラメチルエチレンジアミン、ＨＭＰＡ（ヘキサメチルリン酸トリアミド）、ＤＢＵ（１，８−ジアザビシクロ［５．４．０］ウンデセン−７）などを例示できるが、ピリジンを使用することが好ましい。
【００５１】
かかる塩基はハロゲン化リンに対して１．５〜３．０等量程度用いるが、最適量は塩基の種類、および前記（５）式の（Ｂ）／（Ａ）の値などの反応条件によっても異なる。例えば塩基としてピリジンを用い、溶媒として塩化メチレンを使用し、（Ｂ）／（Ａ）＝０．７５となるようにして反応する場合には、ピリジンはハロゲン化リンに対して３．０等量程度用いるのが好ましい。
【００５２】
反応温度は、溶媒から原料成分が晶析しなければ室温以下でもかまわず、また１００℃以下の沸点を有する溶媒を用いる場合、溶媒環留温度で反応させてもかまわない。ただし反応初期にハロゲン化リンを塩基とポリオキシアルキレングリコールの混合溶液に滴下する際は、急激に発熱し、操作上突沸等の危険を伴う可能性があるので、滴下時は氷冷下０〜５℃に保つのが好ましい。また反応温度が１００℃を超える場合、副反応を起こし目的物質の収量が減少し、温度が低すぎると反応速度が低下する。ハロゲン化リンとして三臭化リンを用いる場合、反応温度は３０〜５０℃が好適である。
【００５３】
上記（ｉｉ）の方法においては、相当するポリオキシアルキレングリコールと塩基とを任意の溶媒の存在下、まず第一段階のハロゲン化チオニルを滴下混合して反応させ、その後さらに第二段階として等量のハロゲン化チオニルを加え加熱撹拌することによって合成することができる。第一、第二段階の反応はそれぞれ下記式（６）、（７）で表される。
【００５４】
【数３】
nHO-(-RO-)k-OH  ＋  nSOX2  →  -[O-(RO-)k-OS(O)]n−  +2nHX      （６）
-[O-(RO-)k-OS(O)]n-  ＋  nSOX2  →  nX-(-RO-)k-X  ＋  2SO2      （７）
従って、ポリオキシアルキレングリコールのモル数を（Ａ）、ハロゲン化チオニルのモル数を（Ｂ１、第一段階でのモル数）、（Ｂ２、第二段階でのモル数）とするとき、下記数式（８）、（９）
【００５５】
【数４】
（Ｂ１）／（Ａ）＝１                          （８）
（Ｂ２）／（Ａ）＝１                          （９）
を満たすように反応条件を設定する。すなわち全体として塩化チオニルはポリオキシアルキレングリコールの二倍モル等量用いればよい。ここで（Ｂ）／（Ａ）の値が大きすぎるとハロゲン化チオニルの量が多すぎて無駄になり、小さい場合は収率よく所定の物質が得られない。また、この方法で用いるハロゲン化チオニルは、反応性の点から塩化チオニルであることが好ましい。
【００５６】
溶媒としては、前記（ｉ）の方法同様、これらの反応成分が溶解混合し、かつハロゲン化チオニルと反応する官能基、例えばヒドロキシル基、一級、二級アミノ基等を含有しないものであればよく、塩化メチレン、クロロホルム、四塩化炭素、１，２−ジクロロエタン、テトラヒドロフラン、二硫化炭素等を例示できるが、溶解性、反応操作の簡便性の点から、塩化メチレンを用いることが好ましい。
【００５７】
溶媒の量、反応温度についても、前記（ｉ）の方法に準ずる。
【００５８】
用いる塩基の種類も前記（ｉ）の方法に準ずるが、ピリジンを使用することが好ましい。塩基は第一段階の反応で加えたハロゲン化チオニルに対して、２．０等量程度か若干過剰量（２．１等量）用いるが、第二段階の反応においては塩基を追加する必要はない。第一段階の反応における塩基添加量の最適量は塩基の種類によるが、原理的に複製する塩酸を中和できる理論量であればよい。例えば塩基としてピリジンを用い、塩化チオニルでポリオキシアルキレングリコールを塩素化する場合には、ピリジンは第一段階で加えたハロゲン化チオニルに対して２．０等量程度用いるのが好ましい。
【００５９】
本発明によれば、このようにして得られるα，ω−ビス（２−ハロアルコキシ）ポリオキシアルキレンを用いて、これとビス（ハロアリール）スルホンおよびジヒドロキシフルオロアリール化合物をアルカリの存在下、加熱反応させることによって目的のポリアルキルエーテル／ポリアリールエーテルスルホン共重合体を製造することができる。
【００６０】
反応は、上記ビス（ハロアリール）スルホンとα，ω−ビス（２−ハロアルコキシ）ポリオキシアルキレンのモル数の和が、上記ジヒドロキシアリール化合物のモル数と等量となるように仕込んで混合し、適当な溶媒の存在下、アルカリと共に反応せしめる。ビス（ハロアリール）スルホンとα，ω−ビス（２−ハロアルコキシ）ポリオキシアルキレンのモル比を変えることで、種々の組成のポリアルキルエーテル／ポリアリールエーテルスルホン共重合体を得ることができる。加熱反応温度は１２０〜３００℃が好ましく、より好ましくは１３０〜２５０℃である。反応温度が４００℃より高いと副反応が起こったり、原料の分解が起こりやすく、また１２０℃より低いと反応が遅くなる。
【００６１】
反応に用いるアルカリとしては、アルカリ金属炭酸塩または水酸化物が好ましく、例えば炭酸リチウム、炭酸カリウム、炭酸ナトリウム、水酸化リチウム、水酸化ナトリウム、水酸化カリウム、炭酸水素リチウム、炭酸水素ナトリウム、炭酸水素カリウム等をあげることができる。中でも炭酸塩、特に炭酸カリウムが好ましい。アルカリの量は、反応中に発生するハロゲン化水素を実質的に中和する量であることが必要であるが、実際は理論量よりも５％程度多くても、少なくても、反応させることができる。反応には適当な可塑剤、溶媒を用いることもできる。適当な溶媒を例示すれば、ジフェニルスルフォン、Ｎ−メチルピロリドン、Ｎ，Ｎ−ジメチルアセトアミド、ジメチルスルフォキシド等を用いることができるが、中でもＮ，Ｎ−ジメチルアセトアミド、ジフェニルスルフォンが好ましい。
【００６２】
反応に際してその促進のために添加剤を加えることができる。かかる添加剤の例として金属またはその塩、包接化合物、キレート剤、有機金属化合物などをあげることができる。
【００６３】
本発明におけるポリアルキルエーテル／ポリアリールエーテルスルホン共重合体（Ａ）は、還元粘度が０．５ｄｌ／ｇ以上、好ましくは１．０〜５．０ｄｌ／ｇである。還元粘度が０．５ｄｌ／ｇ未満の場合には、ポリマーの機械的強度が不充分となり好ましくない。なお、ここでいう還元粘度（ｄｌ／ｇ）は、フェノール／１，１，２，２−テトラクロルエタン混合溶媒（重量比６／４）中、ポリマー濃度１．２ｇ／ｄｌ、温度３５℃で測定される値をいう。
【００６４】
本発明のポリアルキルエーテル／ポリアリールエーテルスルホン共重合体は、その目的に応じてポリオキシアルキレン構造の分子量、共重合組成を任意に変化させることができる。
【００６５】
なお本発明において、上記ポリアルキルエーテル／ポリアリールエーテルスルホン共重合体は、その性質が本質的に変化しない範囲（例えばポリマーの２０重量％以下、好ましくは１０重量％以下）で他の成分を共重合成分として含有していてもよい。共重合させる他の成分としては、例えば、エチレンテレフタレート単位を主たる繰り返し単位として含有するポリエステル、ブチレンテレフタレート単位を主たる繰り返し単位として含有するポリエステル、ジフェニルスルホンを主たる繰り返し単位として含有するポリエーテルスルホン、ジフェニルスルホンとビスフェノールＡの縮合物を主たる繰り返し単位として含有するポリスルホン、ビスフェノールＡの炭酸エステルを主たる繰り返し単位として含有するポリカーボネート等を挙げることができる。
【００６６】
本発明のポリアルキルエーテル／ポリアリールエーテルスルホン共重合体（Ａ）は、ヒト血漿に３７℃で一時間接触した時のＭｉｃｒｏＢＣＡ法により測定した蛋白吸着量が非常に少なく、０．７μｇ／ｃｍ２以下であり、血漿溶液に接したときの血液中の蛋白および血小板の粘着等に対して優れた吸着抑制効果を有する。この理由については、以下のように考えられる。上記ポリアルキルエーテル／ポリアリールエーテルスルホン共重合体は、剛直部位で疎水性の大きなポリアリールスルホン（ハード成分）及びポリマー主鎖中に固定された親水性ポリオキシアルキレンユニット（ソフト成分）を有しており、これら親水性セグメントと疎水性のポリアリールスルホンセグメント双方は熱力学的にのみならず、巨視的に相分離した表面構造を特徴とする。かかるポリマーには主鎖中に水素結合供与基が存在しないため、主鎖間の相互作用が小さく、該親水性ポリオキシアルキレンユニットのドメインには、疎水性相互作用を逓減しうる水分子の接触が容易に起こる。従ってドメインのパターンに基づく生体蛋白の表面への選択的吸着が起こり、吸着蛋白は表面で変性することがない。この結果、ポリマー表面は正常蛋白が単分子層で表面吸着した状態となり、それ以上の生体成分（赤血球、白血球および血小板）の粘着が抑制される。また補体活性化、血栓形成、細胞膜損傷等の有害な生体反応を回避できる。かかる蛋白吸着量は少ないほど望ましいが、０．３〜０．７μｇ／ｃｍ２の範囲にあれば実際的に十分効果がある。
【００６７】
こうして調製したポリアルキルエーテル／ポリアリールエーテルスルホン共重合体（Ａ）は、種々の方法によりゴム系エラストマー（Ｂ）と混合されて本発明の抗血栓性に優れた高分子組成物が提供される。
【００６８】
上記共重合体（Ａ）を混合するゴム系エラストマー（Ｂ）としては、数平均分子量１０，０００〜１，０００，０００の素材であれば良く、特に医用材料として広く用いられている医療グレードのゴム系エラストマーが好ましい。そのような医療用ゴム系エラストマーを例示すると、イソプレノイド骨格からなる天然ゴムを架橋したものや、天然ゴム類似骨格をハロゲン化したクロロプレンゴム、スチレン骨格をハードセグメントとし、エチレン、イソプレン、ブタジエン、水素化エチレンブタジエン等の脂肪族ソフトセグメントとのＡＢＡブロック共重合体であるＳＥＳ（  Ｋｒａｔｏｎ  Ｇ  ）、ＳＩＳ（ＶＥＣＴＯＲ）、ＳＢＳ（ＫＲ−１０、Ｓｔｙｒｏｌｕｘ）、ＳＥＢＳ（タフテック）等のスチレン型ゴム系エラストマー、結晶性エチレン骨格をハードセグメントとし、非晶性プロピレン等をソフトセグメントとするエチレン／プロピレンゴム等が挙げられる。もちろんこれらのゴム系エラストマー（Ｂ）は上記共重合体（Ａ）と分子レベルでは均一には混合せず、以下に説明するように、ポリアルキルエーテル／ポリアリールエーテルスルホン共重合体（Ａ）が大量のゴム系エラストマーの海の中にサブミクロンオーダーの島状に分散し、更にこの島が凝集しブレンド体の表面に偏析した組成物を形成すると考えられる。
【００６９】
ゴム系エラストマー（Ｂ）への上記ポリアルキルエーテル／ポリアリールエーテルスルホン共重合体（Ａ）のブレンド比率に関しては、上記共重合体（Ａ）が少なくとも重量比１％以上であるべきであり、１〜５０重量％とすることが好ましく、１０〜３０重量％とすることがより好ましい。上記共重合体（Ａ）のブレンド率が１重量％未満であると、該共重合体（Ａ）の表面偏析絶対量が少なすぎるため、十分な抗血栓化の効果が得られず、また５０重量％を超えると、素材の形状によっては本来の物理的特性、使用条件が大きく変化する恐れがある。
【００７０】
ブレンド方法に際しては、ポリマーの物性により様々の方法が考えられるが、この高分子組成物は、例えば共重合体（Ａ）とゴム系エラストマー（Ｂ）とを上記所定の割合で有機溶媒に溶解し、しかる後有機溶媒を除去して調製したり、あるいは共重合体（Ａ）とゴム系エラストマー（Ｂ）とを上記所定の割合で溶融混合することにより調製することができる。
【００７１】
先述の通り、上記高分子組成物において、共重合体（Ａ）とゴム系エラストマー（Ｂ）とは、分子レベルで均一に混合することはなく、別個の相（ゴム系エラストマー（Ｂ）の海／共重合体（Ａ）の島）をサブミクロンオーダーで形成し、相分離して存在する。
【００７２】
ポリアルキルエーテル／ポリアリールエーテルスルホン共重合体（Ａ）は、親水性のポリオキシエチレン鎖を有しており、基本的に従来の疎水性高分子材料と分子レベルで均一混合することはない。従って得られる高分子組成物（以降ブレンド体を呼ぶことがある）は両ブレンド成分、すなわちポリアルキルエーテル／ポリアリールエーテルスルホン共重合体（Ａ）とゴム系エラストマー（Ｂ）とはサブミクロンオーダーで相分離した構造を有する。この相分離状態において、上記共重合体（Ａ）はブレンド体の表面（厳密にはキャストフィルム成膜時の空気界面のようなポリマー近傍のバルク界面）に優先して偏析する。
【００７３】
偏析の駆動力としては、ポリアリールエーテルスルホンユニット自体のゴム系エラストマーとの低い相溶性が寄与するほかに、界面が水との接触面であれば、該共重合体の親水性ユニットであるポリオキシエチレン鎖の親水性が、また空気との界面であれば表面自由エネルギーの小さなポリアリールエーテルスルホンユニットの疎水性、疎油性が主として働く。
【００７４】
得られたブレンド体は共重合体（Ａ）が表面に偏析しているので、先述の機構により、血液接触時に血液適合性を示すものと推定される。抗血栓性発現にはブレンド体の表面組成について上記共重合体が３０重量％以上となるよう高濃度に偏析して存在することが好ましいが、４０重量％以上となることがより好ましく、５０重量％となるよう偏析することがさらに好ましい。ここで言う表面組成とは、あくまでポリマーの表面近傍、具体的には表面から深さ１００Å程度までの領域でのポリマーの分率を指しており、両者のポリマー全体でのブレンド組成のことではない。
【００７５】
本発明によれば、高分子組成物のこのような性質を利用して、血液と接触して使用されるための医療用材料であって、少なくとも血液と接触して使用される表面を持つ部分はポリアルキルエーテル／ポリアリールエーテルスルホン共重合体（Ａ）とゴム系エラストマー（Ｂ）とからなる高分子組成物を素材として形成され、そして該部分の表面近傍における上記共重合体（Ａ）の濃度が該部分を形成する該ポリマー組成物全体中の上記共重合体（Ａ）の濃度よりも高いことを特徴とする医療用材料が提供される。
【００７６】
表面近傍における共重合体（Ａ）の割合は、ポリマー組成物の有機溶媒溶液から医療用材料を製造する際に、ポリマー組成物全体中の共重合体（Ａ）の割合（濃度）よりも高くなる。すなわち、ドープ溶液からブレンド体を成型する場合、有機溶媒が飛散するにつれて、また溶融してブレンド後に射出成型する場合、金型との界面でブレンド体が冷却、固化する過程で相分離が起こり、最終的に表面近傍において共重合体（Ａ）の濃度の高い医療用材料が得られる。表面近傍とは厳密ではないが表面から深さ１００Å程度までの領域である。
【００７７】
また、これらの医療用材料は、成型後に表面を熱水処理することにより、表面に濃縮された共重合体のコンフォメーションを安定化して、共重合体が更に均質に表面偏積した材料となる。用いるブレンド系と成型条件によっては、熱水処理を行うことなくそのような均質な偏積表面を与える場合もあるが、熱水処理することでそうでない表面も均質化することができる。処理熱水の温度としては、共重合体のポリエチレンオキシド鎖の融解温度であれば良く、５０〜８０℃であることが好ましい。
【００７８】
本発明によれば、血液と接触して使用される部分が薄い厚みを持つ医療用材料は特に下記方法によって有利に製造される。
【００７９】
すなわち、本発明によれば、さらに、ポリアルキルエーテル／ポリアリールエーテルスルホン共重合体（Ａ）、ゴム系エラストマー（Ｂ）およびこれらを溶解し得る非プロトン性極性有機溶媒（Ｃ）とからなり、そして上記（Ａ）成分および（Ｂ）成分の合計濃度が１〜３０重量％であるドープを準備し、このドープを薄膜に形成し、この薄膜を湿式もしくは乾式成形法に付して厚さが１ｍｍ以下の、血液や接触して使用される部分を持つ医療用材料を生成せしめることを特徴とする医療用材料の製造法が提供される。
【００８０】
非プロトン性極性有機溶媒としては、これら双方の高分子（Ａ）及び（Ｂ）が溶解する溶媒、例えばテトラヒドロフラン、１，３−ジオキソラン等の脂肪族環状エーテルおよびこれらと各種有機溶媒との混合溶媒が好適に用いられる。
【００８１】
ドープを薄膜に形成するには、例えばドープを基材上にキャストしてフィルム状にしたりあるいは管状にしたりすることにより行うことができる。ドープ中の（Ａ）成分と（Ｂ）成分の合計濃度は、キャストの際には好ましくは５〜２０重量％、より好ましくは１０〜１５重量％であり、中空糸状に紡糸する際には好ましくは５〜３０重量％、より好ましくは１０〜２０重量％、特に好ましくは１３〜１４重量％である。
【００８２】
ドープは薄膜に形成されたのち、湿式もしくは乾式法により非プロトン性極性有機溶媒を除去され、多孔膜やフィルム等の自立性のある成形品としての医療用材料を与える。
【００８３】
ここで湿式法とはドープの薄膜を水／非プロトン性有機溶媒および次いで水中で処理することにより、ドープ中の非プロトン性有機溶媒を除去する方法であり、乾式法はドープの薄膜を常温、常圧下あるいは４０〜５０℃で１〜３０ｍｍＨｇ程度の減圧下で処理することにより、ドープ中の非プロトン性有機溶媒を同様に除去する方法である。
【００８４】
得られる医療用材料の血液と接触して使用される部分である薄膜は好ましくは１μｍ〜１ｍｍの厚みを有し、とりわけ中空糸では１０〜５０μｍの膜厚を持つのが有利である。
【００８５】
こうして得られる高分子組成物は、濃度５重量％であるヒト貧血小板血漿（ＰＰＰ）のリン酸緩衝液に３７℃、一時間接触させた時の上記共重合体表面への蛋白吸着量が０．８μｇ／ｃｍ２以下（ＭｉｃｒｏＢＣＡ法によるアルブミン換算）であることが好ましく、０．６μｇ／ｃｍ２以下であることがより好ましい。血液接触時の蛋白吸着量が０．８μｇ／ｃｍ２以上であると、それに続く血小板粘着、活性化を十分に抑制できないため、血栓形成が進行する。
（作用）
本発明の抗血栓性に優れる高分子組成物は、該材料の血液と接触する部分に、上記のポリアルキルエーテル／ポリアリールエーテルスルホン共重合体（Ａ）がゴム系エラストマー（Ｂ）にブレンド混在していることを特徴とする。ここで血液と接触する部分とは、血液が接触する材料の表面およびその近傍をさす。
【００８６】
先述のように、該材料中において上記ポリアルキルエーテル／ポリアリールエーテルスルホン共重合体（Ａ）は、もう一つのブレンド体の成分であるゴム系エラストマー（Ｂ）と巨視的に相分離した状態にある。
【００８７】
上記共重合体のポリオキシエチレンユニットは、溶媒除去の際に、ブレンド体における界面自由エネルギーを安定化させるべく、ブレンド体内部より、むしろブレンド体とバルクとの界面（血液／ブレンド体界面）に配向する。
【００８８】
従って水（これは血液の主成分である）の存在下、血液との接触界面の大部分にわたって上記共重合体（Ａ）が配向し、血漿蛋白の吸着および血小板粘着を抑制できるものと考える。
【００８９】
例えば、実際に人工透析用中空糸として使用する場合には、少なくとも血液が流れるその多孔膜表面に上記共重合体（Ａ）が混在されていればよい。従って材料全体を本発明のブレンド体自体によって成形してもよいし、他の素材と複合する方法も好ましく実施できる。
【００９０】
【発明の効果】
本発明の抗血栓性に優れる高分子組成物は、蛋白質や血球などの生体成分の吸着が少なく、また吸着した蛋白質の変性や接触した血小板の粘着、活性化を抑制することができる。更にブレンド体中のオキシエチレン自由末端鎖、遊離水酸基末端数等が少ないため、補体活性化、細胞膜損傷を回避できる。それ故、本発明の高分子組成物の利用分野としては、直接血液成分と接触して用いることが主たる目的となる医療用材料として有用であり、例えば、人工腎臓、人工血管、人工心肺、血液透析膜用の血液チューブ、ブラッドアクセス、または血液バッグ、カテーテル、血漿分離膜等に用いることができる。そして、このような材料として本発明の高分子組成物を用いる場合、ブレンド体自体を材料として用い中空糸、シート、フィルム、チューブとして成形するのみならず、ブレンド体を溶媒に溶解し、この溶液をこれら各種材料表面に塗布し、血液接触表面のみを改質することも可能である。
【００９１】
【実施例】
以下、参考例および実施例によって本発明を更に詳しく説明する。ただし、以下の実施例は本発明を限定するものではない。
１．例中の「部」は特にことわらない限り「重量部」を表す。
２．高分子組成物の作成とＥＳＣＡによる表面組成解析
ゴム系エラストマーを、上記共重合体（Ａ）と乾式ブレンドすることにより、高分子組成物を作成し、その表面組成をＥＳＣＡにより解析した。高分子組成物の作成は、次のように行った。参考例で製造した該共重合体（Ａ）を代表的なスチレン系ゴム系エラストマーであるタフテックＨ−１５０１（数平均分子量８００００、旭化成製、溶解性パラメーターδ＝８．２（ｃａｌ／ｃｍ３）１／２）と共に窒素気流下２４０℃で溶融ブレンドすることで抗血栓性医療用高分子組成物のブレンドペレットを得た。ついで得られたペレットを加圧プレス機により１６０℃、４０Ｋｇ／ｃｍ２の条件でフィルム状に製膜した。最後にこのフィルムを７０℃の水中で２時間処理することで試料フィルムを作成した。また比較試料として、血液適合性ポリマーを添加していない未ブレンドエラストマーについても同様の手法で溶融成型することでフィルムを作成した。
【００９２】
ＥＳＣＡの測定には、試料膜を直径１ｃｍの円盤上に切り出し、測定試料とした。装置はＶＧ社ＥＳＣＡＬＡＢ−２００を用い、ＭｇＫα線を光電子取り出し角４５゜となるよう照射、スキャンした。測定は、キャスト時空気界面と接触していた表面（表）と、テフロン支持基板と接していた表面（裏）について各々行った。
３．蛋白質吸着量の評価
膜に吸着したタンパク質の定量評価は、ＭｉｃｒｏＢＣＡ法により行った。これは銅イオンおよび下記構造で示されるＢＣＡ蛋白検出試薬を用いたキットによる蛋白定量法である。試料中に存在する蛋白により一価に還元された銅イオンのみが、この試薬とキレート反応を行い発色（５７０ｎｍ）するため、サンプルの吸光度測定より蛋白濃度（アルブミン換算）を定量することができる。
【００９３】
【化３】
0004125430.tif 000002
【００９４】
評価にあたっては、比較例としてオリジナルのタフテックＨ−１５０１を用いた。
【００９５】
サンプルの作成については、実施例１と同様に調整した共重合体（Ａ）とタフテックＨ−１５０１（Ｂ）とのブレンド膜を直径１５ｍｍに切り出して評価試料とした。測定ではこれらの膜をヒト貧血小板血漿（ＰＰＰ）を用い、この血漿溶液に接触させたときの蛋白吸着量を分光定量した。評価に際しては、ＰＰＰをリン酸緩衝液で所定濃度（５重量％リン酸緩衝液溶液）に調製したものを３７℃、一時間ポリマー膜へ接触させ、吸着蛋白を１ｗｔ％ドデシル硫酸ナトリウム水溶液で抽出、ＭｉｃｒｏＢＣＡキットを用い、常法により発色させ、吸光度から吸着量を見積った。
４．ＳＥＭ観察による膜表面に吸着した血小板粘着の評価
一般に、重篤な血栓形成の前段階である血小板の粘着、凝集には，材料表面へ吸着するタンパク質の種類及びその表面における配向が大きく関与することが知られている。そして粘着した血小板の活性化（変形、顆粒放出）がその後の凝集、血小板血栓形成、凝固因子系の反応促進に影響する。従って血液（全血又は成分血）と接触した後の材料表面における血小板の粘着状態を観察することで、そのポリマーの血液適合性の程度を大まかに見積もることができる。
【００９６】
ここではヒト多血小板血漿（ＰＲＰ）を用い、ＰＲＰ接触後の膜表面の血小板粘着挙動をＳＥＭにより観察した。ＰＲＰはヒト上腕部静脈より採取した新鮮血に３．５ｗｔ％クエン酸三ナトリウム水溶液を１／９容加え、１０００ｒ．ｐ．ｍ．で１０分遠心分離した上澄みを調製した。サンプルは先述のポリエーテル／ポリアリールエーテルスルホン共重合体（Ａ）とタフテックＨ−１５０１（Ｂ）とのブレンド膜、比較例のタフテックＨ−１５０１単独の平膜を用いた。これらを培養シャーレ（Ｆａｌｃｏｎ，２４ｗｅｌｌ）中、０．７ｍｌのＰＲＰと３７℃、３時間接触した。接触後のポリマーサンプルは蒸留水でよく洗浄し、２．５ｗｔ％グルタルアルデヒド水溶液で室温下二時間かけて固定し、凍結乾燥後、金蒸着して観察試料とした。
【００９７】
［参考例１］
（α，ω−ビス（２−クロロエトキシ）ポリオキシエチレン（数平均分子量３０００）の合成）
ポリエチレングリコール（＃３０００）３０部、ピリジン２．４部、脱水クロロホルム１５０部をスリ付き三角フラスコ中に仕込み、撹拌して均一溶液とした。これに塩化チオニル１．８部、脱水クロロホルム１５部の混合溶液を氷冷下３０分かけて滴下、その後氷冷をはずして液温が室温に上昇した後、更にもう８時間撹拌を続けた。クロロホルムを減圧留去後、更にもう１５部の新鮮な塩化チオニルを加え、２４時間加熱乾留した。その後減圧下で余剰の塩化チオニルを留去し、残査を新鮮なクロロホルム３００部に溶解し、飽和食塩水２００部で三回洗浄、ついで純水２００部で一回洗浄し、クロロホルム層を分取、無水硫酸ナトリウムで一晩乾燥した。クロロホルムを留去し得られた油状物は室温で直ちに固化した。これをアセトン４０部に加熱溶解し、ジエチルエーテル２００部より再沈殿を行うことで白色粉状晶２８．８部を得た。生成物の融点は、５０．５℃〜５３．５℃であった。ＩＲ（赤外分光）測定よりこの化合物はα，ω−ビス（２−クロロエトキシ）ポリオキシエチレン（数平均分子量３０００）であることが確認された。
【００９８】
［実施例１〜３、比較例１〜２（ポリマーの製造）］
４，４−ヘキサフルオロイソプロピリデンジフェノール１６．８１部、ビス（４−クロロフェニル）スルホン１０．７９部、及び予めトルエンとの共沸により共存する水分を除去したα，ω−ビス（２−クロロエトキシ）ポリオキシエチレン（数平均分子量３０３５）３０．７０部、トルエン５０ｍｌ、Ｎ，Ｎ−ジメチルアセトアミド５０ｍｌ、炭酸カリウム８．９７部を、窒素導入口と排出口を持った３つ口フラスコに入れ、これをディーン・スタークス・トラップに誘導し窒素置換を行い、１１５〜１２５℃で１６時間加熱環流を行った。反応に伴う水の流出が終了したのを確認後、トルエンを８時間かけて留去しながら、新たにＮ，Ｎ−ジメチルアセトアミドをトルエンの減少分を補う形で計１００ｍｌ加え、フラスコ内を窒素置換後、１３５〜１５０℃で３０時間加熱撹拌し、反応せしめた。反応後、全体をイオン交換水３０００ｍｌに撹袢しながら開け洗浄後、更に新たなイオン交換水３０００ｍｌで２時間撹袢洗浄するという操作を３回繰り返した。ついでポリマーを０．１ｗｔ％塩酸水溶液３０００ｍｌで８時間撹袢洗浄、残存するアルカリ触媒を完全に失活させ水中に溶出した。これを更に新たなイオン交換水３０００ｍｌで２時間撹袢洗浄、脱塩酸するという操作を３回繰り返した。得られたポリマーを８０℃、２４時間かけて減圧乾燥後クロロホルムで抽出し濾過、乾燥した。最終的に理論収率の９２％程度（約４８ｇ）の乾燥ポリマーを得た。このポリマーはポリオキシエチレン成分６０重量％とポリスルホン成分４０重量％とからなる共重合体であり、これをＰＥＯ３０００（６０）−ｃｏ−ＰＦＳ（４０）と略す。
【００９９】
このポリマー１２０ｍｇをフェノール／１，１，２，２−テトラクロルエタン混合溶媒（重量比６／４）１０ｍｌに溶解させ、還元粘度を測定したところ１．１５であった。また、このポリマーの数平均分子量は約３１０００（ポリスチレン換算）であった。結果を表１に示す。
【０１００】
同様な方法で、共重合体組成の異なるＰＥＯ３０００（６０）−ｃｏ−ＰＳ（４０）及びＰＥＯ３０００（５０）−ｃｏ−ＰＦＳ（５０）を合成した。これらのポリマーの分子量、粘度を表１に併記した。また、用いたポリマーの構造も示す。
【０１０１】
また比較例として、ＰＥＯ３０００（６０）−ｃｏ−ＰＰＥＳ（４０）及びＰＥＯ３０００（６０）−ｃｏ−ＰＥＳ（４０）についても記した。
【０１０２】
【表１】
0004125430.tif 000003
【０１０３】
１）略号はそれぞれ下記構造式に対応する。
２）フェノール／１，１，２，２−テトラクロルエタン混合溶媒（重量比６／４）１０ｍｌに１２０ｍｇを溶解させて３５℃で測定した還元粘度。
【０１０４】
【化４】
0004125430.tif 000004
【０１０５】
［実施例４〜６、比較例３（高分子組成物、それからなる膜の製造及びＥＳＣＡによる表面組成解析）］
各種ポリアルキルエーテル／ポリアリールエーテルスルホン共重合体（Ａ）とタフテックＨ−１５０１（Ｂ）とのブレンド体より成る高分子組成物の膜のＥＳＣＡによる表面組成解析結果を表２に示す。
【０１０６】
（Ａ）と（Ｂ）のブレンド比は１０／９０（重量比）であった。ここで比較例１、２の血液適合性を有する他の共重合体を用いた場合、これらの溶解性パラメーターδは何れも１０．５（ｃａｌ／ｃｍ３）１／２より大きいため、比較例２及び３の共重合体（ＰＥＯ３０００（６０）−ｃｏ−ＰＰＥＳ（４０）及びＰＥＯ３０００（６０）−ｃｏ−ＰＥＳ（４０））についてはＮＭＰドープにおいて肉眼でも巨視的に相分離してしまい、均一なブレンド体を調整することができなかった。一方実施例１〜３の血液適合性ポリマー（Ａ）のδは１０．５（ｃａｌ／ｃｍ３）１／２以下であり、ゴム系エラストマーと肉眼でも均質なブレンド体を調製できた。何れのブレンド体も、表面より深さ１００Å内の表面組成において、該共重合体（Ａ）の分率は均一混合を仮定した値を上回り、該共重合体が有効に膜の表面偏析していることを確認した。
【０１０７】
【表２】
0004125430.tif 000005
【０１０８】
［実施例７〜９、比較例４（蛋白質吸着量の評価及びヒトＰＲＰを用いたポリマー表面への血小板粘着のＳＥＭ観察）］
上記の方法に従って膜表面の蛋白質吸着量を測定した。膜を構成する共重合体（Ａ）のブレンド率は１０重量％である。表３に示すように、本発明のポリアルキルエーテル／ポリアリールエーテルスルホン共重合体とゴム系エラストマーとの高分子組成物は、従来のゴム系エラストマーに比べ、有意な蛋白吸着抑制を示した。また、表３にはＰＲＰ接触後の各種ポリマーの膜表面の血小板粘着数を併記した。
【０１０９】
先の検討により、タンパク吸着抑制能が低いゴム系エラストマーでは、多くの血小板が表面に粘着が認められた．一方、タンパク吸着抑制能の高いポリアルキルエーテル／ポリアリールエーテルスルホン共重合体（Ａ）とゴム系エラストマー（Ｂ）とのブレンドマー膜は、オリジナルのゴム系エラストマーと比較して明らかな血小板粘着抑制が見られた。
【０１１０】
以上の結果より、タンパク吸着抑制能に優れた本発明の高分子組成物は、既存のゴム系エラストマーに比べ、血小板の粘着を有意に抑制することが示された。
【０１１１】
【表３】
0004125430.tif 000006
【０１１２】
１）アルブミン換算した値
２）粘着血小板の活性化に伴う変形の度合を定量化した値。血小板の変形状態を、未変形を第１段階として４段階に分類し各状態の血小板の個数にその段階の数を乗じ、総和を粘着血小板総数で割り、形態指数とする。従って粘着血小板全てが未変形であれば形態指数は１となり、全てが第４段階の変形を起こしていれば指数は４となる。
【０１１３】
これにより、本発明の高分子組成物を医用素材として用いることで、ゴム系エラストマーが本来有する優れた機械特性を維持し、なおかつ血液適合性に優れた医療用材料を提供できることが明らかになった。